(57)【要約】【課題】  基層としてポリカーボネート系樹脂を用いながら、耐アンモニア性及び耐候性に優れた畜産ハウス用板材を提供する。【解決手段】  ポリカーボネート系樹脂基層１と、この基層の一方の表層として積層された耐候性付与層２と、基層１の他方の表層として積層された熱可塑性ポリエステル系樹脂層３とからなり、この熱可塑性ポリエステル系樹脂層３が、表側（屋内側）層３ａ：透明なＰＥＴ樹脂と、裏側層３ｂ：透明なアモルファスＰＥＴ樹脂との積層体からなる耐アンモニア性に優れたポリカーボネート樹脂製板材４。【選択図】  図１
2005238656.tif 000002
【特許請求の範囲】
【請求項１】
ポリカーボネート系樹脂基層と、この基層の一方の表層として積層された耐候性付与層と、前記基層の他方の表層として積層された熱可塑性ポリエステル系樹脂層とからなる耐アンモニア性に優れたポリカーボネート系樹脂製板材。
【請求項２】
熱可塑性ポリエステル系樹脂層が、熱可塑性ポリエステル系樹脂フィルムを、基層に熱ラミネート法またはドライラミネート法により積層して構成されてなる請求項１に記載のポリカーボネート系樹脂製板材。
【請求項３】
熱可塑性ポリエステル系樹脂層が、融点を２１０〜２９０℃とする二軸延伸された結晶性ポリエステル系樹脂フィルムを積層して構成されてなる請求項１に記載のポリカーボネート系樹脂製板材。
【請求項４】
結晶性ポリエステル系樹脂フィルムが、ポリエチレンテレフタレート系樹脂フィルム、ポリエチレンナフタレート系樹脂フィルムまたはポリブチレンテレフタレート系樹脂フィルムである請求項３に記載のポリカーボネート系樹脂製板材。
【請求項５】
熱可塑性ポリエステル系樹脂層が、融点を１００〜１７０℃とするアモルファスポリエステル系樹脂フィルムを積層して構成されてなる請求項１に記載のポリカーボネート系樹脂製板材。
【請求項６】
アモルファスポリエステル系樹脂フィルムが、その樹脂の融点を変性により１１０〜１６０℃とした変性ポリエチレンテレフタレ−ト樹脂フィルムからなる請求項５に記載のポリカーボネート系樹脂製板材。
【請求項７】
熱可塑性ポリエステル系樹脂層が、結晶性ポリエステル系樹脂とアモルファスポリエステル系樹脂とを共押出し、次いで二軸延伸して得られたフィルムを積層して構成され、前記アモルファスポリエステル系樹脂側が、ポリカーボネート系樹脂基層側に面してなる請求項１に記載のポリカーボネート系樹脂製板材。
【請求項８】
熱可塑性ポリエステル系樹脂層が、二軸延伸された結晶性ポリエステル系樹脂フィルムと、この結晶性ポリエステル系樹脂フィルムの基層側に押出コーティング又は溶剤コーティング又はエマルジョンコーティングにより形成された熱接着層を積層して構成されてなる請求項１に記載のポリカーボネート系樹脂製板材。
【請求項９】
熱接着層が、アモルファスポリエステル系樹脂層、アクリル系樹脂層またはエチレン酢酸ビニル共重合系樹脂層である請求項８に記載のポリカーボネート系樹脂製板材。
【請求項１０】
畜産ハウス用板材である請求項１〜９のいずれか一つに記載のポリカーボネート系樹脂製板材。
【請求項１１】
波板材である請求項１〜１０のいずれか一つに記載のポリカーボネート系樹脂製板材。
【請求項１２】
畜産ハウスのフレームと、このフレームに外壁材として張り付けられた板材とを備え、この板材が、ポリカーボネート系樹脂基層と、この基層の一方の表層として積層された耐候性付与層と、前記基層の他方の表層として積層された熱可塑性ポリエステル系樹脂層とからなる耐アンモニア性に優れたポリカーボネート系樹脂製板材であり、
前記熱可塑性ポリエステル系樹脂層側が、畜産ハウスの内側に面してなる畜産ハウス。
【発明の詳細な説明】
【技術分野】
【０００１】
本発明は、耐アンモニア性に優れたポリカーボネート系樹脂製板材およびそれを用いた畜産ハウスに関し、更に詳しくは基層材料としてポリカーボネート系樹脂を用い、かつその基層の一方の表層として耐候性付与層を、基層の他方の表層として特定の樹脂層をそれぞれ積層した耐アンモニア性に優れたポリカーボネート系樹脂製板材およびその板材を用いた畜産ハウスに関する。
【背景技術】
【０００２】
畜産糞尿処理ハウス（畜産糞尿処理場）、または鶏、牛、豚などの家畜の飼育ハウス（以下、畜産ハウスと称する）においては、畜産糞尿処理ハウス内で糞尿を乾燥装置等で乾燥し、最終的に推肥醗酵させた醗酵糞にして袋詰めにして出荷している。
【０００３】
このような畜産糞尿処理ハウスは、従来から屋根材や壁材として、ポリカーボネート系樹脂基層に、バリア層としてフッ素系樹脂、塩化ビニル樹脂、この塩化ビニル樹脂とアクリル系樹脂との混合樹脂、アクリル系樹脂を用いた板材、波板材等を使用し、これを畜産糞尿処理ハウスのフレームに張り付けて建築されていた（特許文献１、２、３参照）。
【０００４】
これに対し、最近では、防臭の観点から、畜産糞尿処理ハウスの構造も、側壁下部を開放したタイプのものから密閉したタイプのものへ移行する傾向が出てきた。
このような状況の下で、上述の畜産糞尿処理ハウス用板材、例えば、ポリカーボネート系樹脂基層の一方の表層として耐候性付与層を、基層の他方の表層（バリア層）としてアクリル系樹脂層、フッ素系樹脂層または塩化ビニル樹脂層をそれぞれ積層したポリカーボネート系樹脂製板材（特許文献１参照）を用いた場合に、次のような課題がある。
【０００５】
すなわち、畜産糞尿処理ハウス用板材の表層（バリア層）を、特にアクリル系樹脂により強化した場合に、糞尿を乾燥処理すると、開放タイプの畜産糞尿処理ハウス内とは異なり、大量に発生したアンモニアが畜産糞尿処理ハウス内に充満し、その濃度が数千ｐｐｍ程度まで高くなるため、バリア層を設けていても、高濃度のアンモニアにより室内側表面から劣化して、変色・白化の発生や、たやすく割れるおそれがあった。
【０００６】
一方、畜産糞尿処理ハウス用板材の表層（バリア層）を、フッ素系樹脂又は塩化ビニル樹脂により強化した場合には、耐アンモニア性は比較的に良好であるが、単体ではポリカーボネート系樹脂との長期接着性が無く使用中に剥離する問題がある。これを克服する為に、アクリル系樹脂層の外面に積層する方法（特許文献１参照）や、アクリル系樹脂との混合（特許文献２参照）等が試みられているが、剥離し難い性能を優先するとアクリル系樹脂単体並みの耐アンモニア性しか発揮されない。
【特許文献１】特開平９−２６６７３３号公報
【特許文献２】特開２００１−２８９６０公報
【特許文献３】特開２００２−１７１９０公報
【発明の開示】
【発明が解決しようとする課題】
【０００７】
そこで、本発明の主要な目的の一つは、優れた耐アンモニア性を有すると共にポリカーボネート系樹脂基層との高い接着性を有するバリア層を設けたポリカーボネート系樹脂製板材およびそれを用いた畜産ハウスを提供することである。
【課題を解決するための手段】
【０００８】
本発明は、ポリカーボネート系樹脂基層と、この基層の一方の表層として積層された耐候性付与層と、前記基層の他方の表層として積層された熱可塑性ポリエステル系樹脂層とからなる耐アンモニア性に優れたポリカーボネート系樹脂製板材を提供する。
【発明の効果】
【０００９】
本発明によれば、ポリカーボネート系樹脂基層に対してその一方表面に耐候性付与層を、他方側表面に熱可塑性ポリエステル系樹脂層をそれぞれ積層することによって、耐候性と優れた耐アンモニア性とを併せ有するポリカーボネート系樹脂製板材とすることができる。特に、熱可塑性ポリエステル樹脂層を、ポリカーボネート系樹脂基層の他方側に積層することによって、一方側表面の耐候性と、他方側表面の優れた耐アンモニア性とを併せて付与できると共にポリカーボネート系樹脂基層との高い接着性を確保でき、それによって密閉化に向かう畜産ハウスに、より好適な板材とすることができる。
【発明を実施するための最良の形態】
【００１０】
本発明に係る耐アンモニア性に優れたポリカーボネート系樹脂製板材は、ポリカーボネート系樹脂基層と、この基層の一方の表層として積層された耐候性付与層と、前記基層の他方の表層として積層された熱可塑性ポリエステル系樹脂層とからなる。
本発明において、ポリカーボネート系樹脂基層は、特に限定されるものではなく、通常この分野で使用されるものを適宜使用できるが、具体的には、ポリカーボネート樹脂基層、好ましくは、２，２'−ビス（４−ヒドロキシフェニル）プロパンまたはこれと２，２'−ビス（３，５−ジブロモ−４−ヒドロキシフェニル）プロパンとホスゲンとを公知の方法で反応させて得られる単体を挙げることができる。好適な粘度分子量は平均で２０００〜４００００である。
なお、畜産糞尿処理ハウス用板材として乾燥に重点を置く場合は、ポリカーボネート系樹脂基層を透明にするのが好ましい。また、鶏、牛、豚などの家畜の飼育ハウス用板材の場合は、白色不透明にするのが好ましい。
次に、このポリカーボネート系樹脂基層の一方側（屋外側）表面には、耐候性付与層が積層される。具体的には、紫外線吸収剤を含んだアクリル系樹脂層又はポリカーボネート系樹脂層が、好ましいものとして紫外線吸収剤を含んだアクリル樹脂層又はポリカーボネート樹脂層が挙げられる。
ここで紫外線吸収剤としては、通常この分野で使用可能なものを使用でき、例えばベンゾフェノン系、ベンゾトリアゾール系、トリアジン系のものが使用可能である。
【００１１】
さて、ポリカーボネート系樹脂基層の他方側（屋内側）表面には、熱可塑性ポリエステル系樹脂層が積層される。
ここで、使用される熱可塑性ポリエステル系樹脂は、特に限定されないが、熱可塑性ポリエステル樹脂、具体的には、脂肪族ジオール、脂環式ジオール、芳香族ジオールから選択された１種類以上のジオール成分と、１種類以上のジカルボン酸から誘導される樹脂を挙げることができる。
なお、これらの熱可塑性ポリエステル系樹脂層は、一般的には、例えば、ポリカーボネート系樹脂基層との共押出し法、または、熱可塑性ポリエステル系樹脂フィルムを、基層に熱ラミネート法またはドライラミネート法により積層して構成できる。
【００１２】
（１）本発明において、熱可塑性ポリエステル系樹脂層は、融点を２１０〜２９０℃とし、二軸延伸により結晶性をさらに高められた熱可塑性ポリエステル系樹脂フィルム（以下、結晶性ポリエステル系樹脂フィルムと称する）を積層して構成してもよい。
ここで、結晶性ポリエステル系樹脂フィルムは、特に限定されないが、結晶性ポリエステル樹脂フィルム、具体的には、脂肪族ジオール、脂環式ジオール、芳香族ジオールから選択された１種類以上のジオール成分と、１種類以上のジカルボン酸から誘導され、融点を２１０〜２９０℃（好ましくは２５０〜２９０℃）に調整した二軸延伸された熱可塑性ポリエステル系樹脂フィルムを挙げることができる。
【００１３】
そして、結晶性ポリエステル樹脂のジカルボン酸がテレフタル酸、ナフタレンー２,６−ジカルボン酸によるもの、ジオール成分がエチレングリコール、１，４−ブタンジオールからなるものが好ましい。また、融点の範囲から外れない程度で、その他ジカルボン酸、ジオールが含まれてもよい。
【００１４】
具体的には、特に限定されないが、アンモニアガスのバリア性を考慮して、次のような樹脂フィルムが用いられる。
例えば、ポリエチレンテレフタレート系樹脂フィルム、好ましくはポリエチレンテレフタレート樹脂（ＰＥＴ樹脂と称することもある。以下同様）フィルム、ポリエチレンナフタレート系樹脂フィルム、好ましくはポリエチレンナフタレート樹脂（ＰＥＮ樹脂）フィルムまたはポリブチレンテレフタレート系樹脂フィルム、好ましくはポリブチレンテレフタレート樹脂（ＰＢＴ樹脂）フィルムが挙げられる。
【００１５】
（２）本発明においては、さらに、熱可塑性ポリエステル系樹脂層は、融点を１００〜１７０℃とするアモルファスポリエステル系樹脂フィルムを積層して構成してもよい。
ここで、アモルファスポリエステル系樹脂フィルムは、特に限定されないが、アモルファスポリエステル樹脂、具体的には、脂肪族ジオール、脂環式ジオール、芳香族ジオールから選択された１種類以上のジオール成分と、１種類以上のジカルボン酸から誘導され、その融点を１００〜１７０℃に調整した熱可塑性ポリエステル樹脂フィルムを挙げることができる。
【００１６】
そして、このアモルファスポリエステル樹脂フィルムは、結晶性ポリエステル系樹脂の成分をベースとして、ジカルボン酸としてはイソフタル酸、ジオールとしては１,４−シクロヘキサンジメタノールなどによる変性されたものが好ましい。また、融点の範囲から外れない程度で、その他ジカルボン酸、ジオ−ルが含まれていてもよい。
具体的には、融点を好ましくは１１０〜１６０℃に変性（調整）した変性ポリエチレンテレフタレ−ト樹脂（変性ＰＥＴ樹脂）が好ましいものとして挙げられる。
【００１７】
（３）本発明においては、さらに、熱可塑性ポリエステル系樹脂層は、結晶性ポリエステル系樹脂とアモルファスポリエステル系樹脂とを、好ましくは結晶性ポリエステル樹脂とアモルファスポリエステル樹脂とを共押出し、次いで二軸延伸によりさらに結晶性を高められたフィルムを、アモルファスポリエステル系樹脂側面が、ポリカーボネート系樹脂基層側に面するように積層して構成してもよい。
【００１８】
（４）本発明においては、さらに、熱可塑性ポリエステル系樹脂層は、二軸延伸によりさらに結晶性を高められた結晶性ポリエステル系樹脂フィルム、好ましくは結晶性ポリエステル樹脂フィルムと、これらの結晶性ポリエステル系樹脂フィルムの基層側に押出コーティング又は溶剤コーティング又はエマルジョンコーティングにより形成された熱接着層とを積層して構成してもよい。
ここで、熱接着層としては、特に限定されないが、アモルファスポリエステル系樹脂層、好ましくはアモルファスポリエステル樹脂層、アクリル系樹脂層、好ましくはアクリル樹脂層またはエチレン酢酸ビニル共重合系樹脂層、好ましくはエチレン酢酸ビニル共重合樹脂層がそれぞれ挙げられる。
本発明において、熱可塑性ポリエステル系樹脂層の厚みは、実用上１００μｍ以下で良いが、好ましい厚みの範囲は、結晶性ポリエステル系樹脂、アモルファスポリエステル系樹脂等のいずれもその樹脂を構成する配合により様々であり、一概に規定することはできない。しかしながら例えば、二軸延伸されたポリエチレンテレフタレート樹脂（ＰＥＴ樹脂）であれば１０μｍ程度以上、二軸延伸されたポリエチレンナフタレート樹脂（ＰＥＮ樹脂）であれば３μｍ程度以上、変性されたポリエチレンテレフタレート樹脂（変性ＰＥＴ樹脂）の一例では２０μｍ程度以上の厚みがあれば、従来技術同等以上のアンモニアガスのバリア性を発揮するものとなる。
【００１９】
本発明は、別の観点によれば、畜産ハウスのフレームと、このフレームに外壁材として張り付けられた板材とを備え、この板材が、ポリカーボネート系樹脂基層と、この基層の一方の表層として積層された耐候性付与層と、前記基層の他方の表層として積層された熱可塑性ポリエステル系樹脂層とからなる耐アンモニア性に優れたポリカーボネート系樹脂製板材であり、前記熱可塑性ポリエステル系樹脂層側が、畜産ハウスの内側に面してなる畜産ハウスを提供できる。
【００２０】
以下、図に示す実施の形態１および２に基づいて本発明を詳述する。なお、これによって本発明が限定されるものではない。
［実施の形態１］
【００２１】
図１は本発明に係る畜産ハウス用板材の一つの実施の形態１を示す構成説明概略断面図、図２はその実施の形態１の畜産糞尿処理ハウス用板材を畜産糞尿処理ハウスに使用した状態を示す一部拡大図を含む構成説明概略図である。
図１において、畜産糞尿処理ハウス用板材４は、ポリカーボネート樹脂基層１と、この基層の屋外側表面に積層された耐候性付与層２と、基層１の屋内側表面に積層された熱可塑性ポリエステル樹脂層３とから主としてなり、全体として透明で太陽光が畜産糞尿処理ハウス内に入るようにしている。
【００２２】
ポリカーボネート樹脂基層１は、ポリカーボネート樹脂単体よりなり、層厚が０．７ｍｍである。
耐候性付与層２は、紫外線吸収剤を約６重量部（４〜８重量部まで調整可）ポリカーボネート樹脂に含有させたものからなり、層厚が約５０μｍ（４０〜６０μｍまで調整可）である。
【００２３】
熱可塑性ポリエステル樹脂層３は、表側（屋内側）層３ａ：透明なＰＥＴ樹脂（融点：２６０℃）と、裏側層３ｂ：透明なアモルファスＰＥＴ樹脂（Ａ−ＰＥＴ樹脂、融点：１１０℃）との積層体からなり、共押出し及び二軸延伸されたもので、全体の層厚が３０μｍである。
各層の積層方法は、耐候性付与層２がポリカーボネート樹脂基層１と共押出成形法により積層される。一方、熱可塑性ポリエステル樹脂層３は、ポリカーボネート樹脂基層１とラミネート成形法により積層される。
【００２４】
この畜産糞尿処理ハウス用板材４は、図２のごとく、畜産糞尿処理ハウス５のフレーム６に外壁材（特に、屋根材）として張り付けられる。すなわち、畜産糞尿処理ハウス５は、フレーム６と、このフレームに張り付けられた板材４とを備え、板材４は耐候性付与層２を外側に、熱可塑性ポリエステル樹脂層３を内側にそれぞれ面するよう配され、畜産糞尿処理ハウス５内をほぼ密封し、外部に臭気が漏れないようにしている。
【００２５】
畜産糞尿処理ハウス５は、このように密封され、かつ太陽光が内部に射し込むように透明にしているので、内部の温度が高くなると共にアンモニア濃度が非常に大きくなるが、板材４の内側表面に熱可塑性ポリエステル樹脂層３を積層しているので、アンモニアによる劣化が防止できる。もちろん板材４の外側表面にも、紫外線吸収剤を含有するポリカーボネート樹脂からなる耐候性付与層２を積層しているので、耐候性も良好である。
以上の実施の形態とは異なり、畜産糞尿処理ハウス用板材として波板を使用することもできる。
［実施の形態２］
【００２６】
図３は実施の形態２として波板の例を示す図１相当図である。
図３において、畜産糞尿処理ハウス用波板材１０は、ポリカーボネート樹脂基層１１と、この基層の表側表面に積層された耐候性付与層１２と、基層１１の裏側表面に積層された熱可塑性ポリエステル樹脂層１３とから主としてなる。
【００２７】
ポリカーボネート樹脂基層（１１）は、板厚が０．７ｍｍである。
耐候性付与層（１２）は、板厚：約５０μｍ（４０〜６０μｍに調整可）の紫外線吸収剤を含有するポリカーボネート樹脂で構成され、熱可塑性ポリエステル樹脂層（１３）は、膜厚３０μｍの透明なアモルファスＰＥＴ樹脂（Ａ−ＰＥＴ樹脂、融点：１１０℃）から構成される。
各層の積層方法：耐候性付与層（１２）、共押出し法
熱可塑性ポリエステル樹脂層（１３）、ラミネート法
波形状：波高さ（山から谷）：９ｍｍ
ピッチ（山から山）：３２ｍｍ
【００２８】
このような構成の畜産糞尿処理ハウス用波板材１０は、図１〜２に示す畜産糞尿処理ハウス用板材４と同様、畜産糞尿処理ハウスに使用される。
【実施例】
【００２９】
［実施例１］
ポリカーボネート樹脂基層は、板厚が０．７ｍｍである。
耐候性付与層は、板厚：約５０μｍの紫外線吸収剤を含有するポリカーボネート樹脂で構成される。
熱可塑性ポリエステル樹脂層は、膜厚１５μｍの透明なＰＥＴ樹脂およびアモルファスＰＥＴ樹脂（Ａ−ＰＥＴ樹脂、融点：１１０℃）を共押出し及び二軸延伸されたものから構成される。
各層との積層方法：耐候性付与層、共押出し法
熱可塑性ポリエステル樹脂層、ラミネート法
波形状：波高さ（山から谷）：９ｍｍ
ピッチ（山から山）：３２ｍｍ
【００３０】
［実施例２］
ポリカーボネート樹脂基層は、板厚が０．７ｍｍである。
耐候性付与層は、板厚：約５０μｍの紫外線吸収剤を含有するポリカーボネート樹脂で構成される。
熱可塑性ポリエステル樹脂層は、膜厚３０μｍの透明なＰＥＴ樹脂およびアモルファスＰＥＴ樹脂（Ａ−ＰＥＴ樹脂、融点：１１０℃）を共押出し及び二軸延伸されたものから構成される。
各層との積層方法：耐候性付与層、共押出し法
熱可塑性ポリエステル樹脂層、ラミネート法
波形状：波高さ（山から谷）：９ｍｍ
ピッチ（山から山）：３２ｍｍ
【００３１】
［比較例１］
ポリカーボネート樹脂基層は、板厚が０．７ｍｍである。
耐候性付与層は、板厚：約５０μｍの紫外線吸収剤を含有するポリカーボネート樹脂で構成される。
他層との積層方法：耐候性付与層、共押出し法
波形状：波高さ（山から谷）：９ｍｍ
ピッチ（山から山）：３２ｍｍ
【００３２】
［比較例２］
ポリカーボネート樹脂基層は、板厚が０．７ｍｍである。
耐候性付与層は、板厚：約５０μｍの紫外線吸収剤を含有するポリカーボネート樹脂で構成される。
アクリル樹脂層は、膜厚８０μｍの透明なアクリル樹脂層から構成される。
各層との積層方法：耐候性付与層、共押出し法
アクリル樹脂層、ラミネート法
波形状：波高さ（山から谷）：９ｍｍ
ピッチ（山から山）：３２ｍｍ
【００３３】
［評価試験の結果］
評価試験１：耐アンモニア性（寿命予測）
図４は評価試験１の結果を示すグラフ図であり、アンモニア濃度（横軸）に対する変色発生時間（縦軸）を対数グラフ上で示す。試験方法は、アンモニア水を試験温度４０℃の雰囲気温度下で、規定のガス濃度（５００００ｐｐｍ、１５０００ｐｐｍ、測定：北川式ガス検知管）になるように希釈し、そのアンモニアガスに直接暴露する方法で行う。なお、各表および図４において、実施例１は“ＰＥＴ１５μ”、実施例２は“ＰＥＴ３０μ”、比較例１は“ポリカーボネート”、比較例２は“アクリル８０μ”とそれぞれ表示する。
図４および表１において、実施例１および実施例２の波板材は比較例２の従来の波板材と比較して変色までの時間が長いことが明らかである。
【表１】
2005238656.tif 000003
【００３４】
評価試験２：密着性（沸騰水浸漬試験）
波板材を、その表面にカッターにて碁盤目状の切込みを入れた後、沸騰水中浸漬する。
表２において、実施例１および実施例２の波板材は、比較例２の従来の波板と比較して同等の密着性を有していることが明らかである。
【表２】
2005238656.tif 000004
【００３５】
評価試験３：密着性（ヒートサイクル試験１）
ヒートサイクル：―３０℃と８０℃を各０．５時間、―３０℃から８０℃への昇温１時間と降温２時間（合計４時間）を１日６サイクル、試験機：須中理化工業（株）製温度サイクル試験機ＥＬ−Ｐ１２Ｓ、波板材を、その表面にカッターにて碁盤目状の切込みを入れた後、試験機の中に投入する。
表３において、実施例１及び実施例２の波板材は、大きな温度差のヒートサイクルにもかかわらず、比較例２の従来の波板材と同等の密着性を有していることが明らかである。
【表３】
2005238656.tif 000005
【００３６】
評価試験４：密着性（ヒートサイクル試験２）
ヒートサイクル：−１９６℃（液体窒素の沸点）と１００℃との各２分を１０サイクル、試験機として液体窒素容器とオーブンを使用、波板材を、その表面にカッターにて碁盤目状の切込みを入れた後、液体窒素容器とオーブンの中に交互に投入する。
表４において、実施例１および実施例２の波板材は、およそ３００℃の温度差のヒートサイクルにもかかわらず、比較例２の従来の波板材と同等の密着性を有していることが明らかである。
【表４】
2005238656.tif 000006
【図面の簡単な説明】
【００３７】
【図１】本発明に係る畜産ハウス用板材の実施の形態１を示す構成説明概略断面図である。
【図２】図１の畜産ハウス用板材を畜産糞尿処理ハウスに使用した状態を示す一部拡大図を含む説明概略図である。
【図３】本発明に係る畜産ハウス用板材の実施の形態２を示す図１相当図である。
【図４】評価試験１の結果を示すグラフ図であり、アンモニア濃度（横軸）に対する変色発生時間（縦軸）を対数グラフ上で示す。
【符号の説明】
【００３８】
１    ポリカーボネート樹脂基層
２    耐候性付与層
３    熱可塑性ポリエステル樹脂層
４    畜産糞尿処理ハウス用板材
５    畜産糞尿処理ハウス
６    フレーム
１０  畜産糞尿処理ハウス用波板材
１１  ポリカーボネート樹脂基層
１２  耐候性付与層
１３  熱可塑性ポリエステル樹脂層
【図１】
2005238656.tif 000007
【図２】
2005238656.tif 000008
【図３】
2005238656.tif 000009
【図４】
2005238656.tif 000010